【手続補正書】
【提出日】平成17年9月28日(2005.9.28)
【手続補正１】
【補正対象書類名】明細書
【補正対象項目名】特許請求の範囲
【補正方法】変更
【補正の内容】
【特許請求の範囲】
【請求項１】  生分解性樹脂織編物１００重量部に対して、生分解性樹脂エマルジョンを固形分０〜２０重量部となるように配合した生分解性難燃剤液で処理し、該液の固形分５〜５０重量部を含浸付着して、加熱乾燥した生分解性樹脂難燃化織編物１００重量部に対して、生分解性難燃剤０〜５０重量部を添加した生分解性樹脂エマルジョンを固形分３〜７０重量部となるように浸漬付着して、表面を被覆し加熱乾燥した生分解性建設工事用シート。
【請求項２】  生分解性樹脂織編物の樹脂はポリ乳酸樹脂である、請求項１項に記載された生分解性建設工事用シート。
【請求項３】  生分解性樹脂織編物の樹脂は変性ポリエチレンテレフタレート系樹脂である、請求項１に記載された生分解性建設工事用シート。
【請求項４】  生分解性樹脂織編物の繊維の強度は２．６ｃＮ／ｄｔｅｘ以上である、請求項１ないし３項のいずれか１項に記載された生分解性建設工事用シート。
【請求項５】  生分解性樹脂エマルジョンは、ポリ乳酸系樹脂である、請求項１ないし４のいずれか１項に記載された生分解性建設工事用シート。
【請求項６】  生分解性樹脂エマルジョンはポリブチレンサクシネート樹脂のポリブチレンサクシネートアジペート樹脂である、請求項１ないし４のいずれか１項に記載された生分解性建設工事用シート。
【請求項７】  生分解性難燃剤液は、グアニジン系化合物、グアニル尿素系化合物、リン酸アンモニウム、短鎖状ポリリン酸アンモニウム、ジシアンジアミド、尿素、水溶性リン酸エステルから選ばれた少なくとも１種類を含む、請求項１ないし６項のいずれか１項に記載された生分解性建設工事用シート。
【請求項８】  生分解性難燃剤は、長鎖状ポリリン酸アンモニウム、ジシアンジアミドから選ばれた少なくとも１種類を含む、請求項１ないし６項のいずれか１項に記載された生分解性建設工事用シート。
【請求項９】  シートは「ＪＩＳ  Ｌ  １０９１」のＡ−１法区分３、Ａ−２法区分３、Ｄ法区分２の難燃性を有する、請求項１ないし８項のいずれか１項に記載された生分解性建設工事用シート。
【請求項１０】  シートがメッシュシートである、請求項１ないし９項のいずれか１項に記載された生分解性建設工事用シート。
【請求項１１】  生分解性樹脂織編物１００重量部に対して、生分解性樹脂エマルジョンを固形分０〜２０重量部となるように配合した生分解性難燃液剤を固形分５〜５０重量部が含まれるように含浸付着処理し、ついで加熱乾燥した生分解性樹脂難燃化織編物を該織編物１００重量部に対して、生分解性難燃剤０〜５０重量部を添加した生分解性樹脂エマルジョンを固形分３〜７０重量部含まれるように浸漬付着処理して表面を被覆し、ついで加熱乾燥することを特徴とする、生分解性建設工事用シートの製造方法。
【手続補正２】
【補正対象書類名】明細書
【補正対象項目名】０００４
【補正方法】変更
【補正の内容】
【０００４】
【課題を解決するための手段】
本発明は、
「１．  生分解性樹脂織編物１００重量部に対して、生分解性樹脂エマルジョンを固形分０〜２０重量部となるように配合した生分解性難燃剤液で処理し、該液の固形分５〜５０重量部を含浸付着して、加熱乾燥した生分解性樹脂難燃化織編物１００重量部に対して、生分解性難燃剤０〜５０重量部を添加した生分解性樹脂エマルジョンを固形分３〜７０重量部となるように浸漬付着して、表面を被覆し加熱乾燥した生分解性建設工事用シート。
２．  生分解性樹脂織編物の樹脂はポリ乳酸樹脂である、１項に記載された生分解性建設工事用シート。
３．  生分解性樹脂織編物の樹脂は変性ポリエチレンテレフタレート系樹脂である、１項に記載された生分解性建設工事用シート。
４．  生分解性樹脂織編物の繊維の強度は２．６ｃＮ／ｄｔｅｘ以上である、１項ないし３項のいずれか１項に記載された生分解性建設工事用シート。
５．  生分解性樹脂エマルジョンは、ポリ乳酸系樹脂である、１項ないし４項のいずれか１項に記載された生分解性建設工事用シート。
６．  生分解性樹脂エマルジョンはポリブチレンサクシネート樹脂のポリブチレンサクシネートアジペート樹脂である、１項ないし４項のいずれか１項に記載された生分解性建設工事用シート。
７．  生分解性難燃剤液は、グアニジン系化合物、グアニル尿素系化合物、リン酸アンモニウム、短鎖状ポリリン酸アンモニウム、ジシアンジアミド、尿素、水溶性リン酸エステルから選ばれた少なくとも１種類を含む、１項ないし６項のいずれか１項に記載された生分解性建設工事用シート。
８．  生分解性難燃剤は、長鎖状ポリリン酸アンモニウム、ジシアンジアミドから選ばれた少なくとも１種類を含む、１項ないし６項のいずれか１項に記載された生分解性建設工事用シート。
９．  シートは「ＪＩＳ  Ｌ  １０９１」のＡ−１法区分３、Ａ−２法区分３、Ｄ法区分２の難燃性を有する、１項ないし８項のいずれか１項に記載された生分解性建設工事用シート。
１０．  シートがメッシュシートである、１項ないし９項のいずれか１項に記載された生分解性建設工事用シート。
１１．  生分解性樹脂織編物１００重量部に対して、生分解性樹脂エマルジョンを固形分０〜２０重量部となるように配合した生分解性難燃液剤を固形分５〜５０重量部が含まれるように含浸付着処理し、ついで加熱乾燥した生分解性樹脂難燃化織編物を該織編物１００重量部に対して、生分解性難燃剤０〜５０重量部を添加した生分解性樹脂エマルジョンを固形分３〜７０重量部含まれるように浸漬付着処理して表面を被覆し、ついで加熱乾燥することを特徴とする、生分解性建設工事用シートの製造方法。」
に関する。
【手続補正３】
【補正対象書類名】明細書
【補正対象項目名】０００５
【補正方法】変更
【補正の内容】
【０００５】
【発明の実施の形態】
以下、本発明をその実施の形態をあげて詳細に説明する。
本発明の生分解性樹脂織編物として使用する生分解性樹脂は特に限定しないが、脂肪族ポリエステル系樹脂が好ましい。具体的には乳酸、グリコール酸、乳酸ヒドロキシブチルカルボン酸等のヒドロキシアルキルカルボン酸、グリコリド、ラクチド、ブチロラクトン、カプロラクトン等の脂肪族ラクトン、エチレングリコール、ブタンジオール等の脂肪族ジオール、コハク酸、アジピン酸等の脂肪族ジカルボン酸等の重合原料を含有した樹脂が挙げられる。これらの中で耐熱性、機械的特性等から光学異性体を有するポリ乳酸同士の組み合わせたポリ乳酸系樹脂が特に好ましい。ポリ乳酸樹脂としては Nature works(Cargill Dow Polymers LLC) テラマック（ユニチカ株式会社登録商標）、レイシア（三井化学株式会社登録商標）が挙げられる。更にテレフタル酸、エチレングリコール、ジエチレングリコールをベース原料とした高融点、高結晶化の変性ポリエチレンテレタフレ
ート成分でＴｇ７５℃以下で加水分解性の生分解性樹脂が好ましい。例としてはバイオマックス（デュポン株式会社登録商標）が挙げられる。  本発明の生分解性樹脂エマルジョンとしては特に限定しないが、脂肪族ポリエステル樹脂が好ましい。その中でポリ乳酸樹脂は耐水性がよく特に好ましい。例としてランディ  ＰＬ−１０００（ミヨシ油脂株式会社登録商標：固形分４５％）、プラセマ  Ｌ１１０（第一工業製薬株式会社登録商標：固形分５０％）が挙げられる。ガラス転移点が−３０℃以下で柔軟な性質があるポリブチレンサクシネート（ＰＢＳ）樹脂、ポリブチレンサクシネートアジペート（ＰＢＳＡ）樹脂が好ましい。例としてはビオノーレ ＥＭ３０１、ビオノーレ  ＥＭ９０１（昭和高分子株式会社登録商標：固形分５０％）が挙げられる。製品の耐水性、柔軟性からポリ乳酸樹脂とＰＢＳ、ＰＢＳＡと混合して使用するのがより好ましい。更に生分解性樹脂を紙、フィルム、織編物にコートする場合、溶剤に溶解した生分解性樹脂溶液を使用すると基材との接着強力が向上するので好ましい。
例として、ランディ  ＥＡ−１００（ミヨシ油脂株式会社登録商標：固形分３０％）が挙げられる。
【手続補正４】
【補正対象書類名】明細書
【補正対象項目名】０００７
【補正方法】変更
【補正の内容】
【０００７】
本発明で用いる生分解性難燃剤液に使用される難燃物質は、グアニジン系化合物としてはリン酸グアニジン、例としてアピンノ３０１（三和ケミカル株式会社登録商標）、スルファミン酸グアニジン、例としてアピノン１０１（三和ケミカル株式会社登録商標）、炭酸グアニジン、例として炭酸グアニジン（三和ケミカル株式会社登録商標）が挙げられる。グアニル尿素系化合物としては、例としてアピノン４０１（三和ケミカル株式会社登録商標）、リン酸アンモニウムとしては短鎖状ポリリン酸  アンモニウム(ＮＨ４ＰＯ３)ｎ、例としてはホスタホラムＡＰ４２０（クラリアントジャパン株式会社登録商標）が挙げられる。ジシアンジアミド 、例としてヂシアンヂアミド（日本カーバイド工業株式会社製登録商標）が挙げられる。尿素、例として尿素（日産化学株式会社製）が挙げられる。水溶性リン酸エステルとしては  Ｋ−１９Ａ（明成化学工業株式会社登録商標）が挙げられる。これらの化学物質は１種類のみでなく複数種類添加して使用してもよい。  生分解性難燃剤液の溶媒は水である。従って、生分解性難燃剤液は水溶液又は水分散液として使用する。
本発明で用いる生分解性難燃剤である化学物質はマイクロカプセルしてない長鎖状ポリリン酸アンモニウムの例としてホスタフラム  ＡＰ４２２（クラリアントジャパン株式会社製登録商標）が挙げられる。無機物で表面処理したものとしてホスタフラム  ＡＰ４６２（クラリアントジャパン株式会社登録商標）が挙げられる。ジシアンジアミドの例としてエピキュア  ＰＩＣＹ１５（ジャパンエポキシ株式会社登録商標）、ヂシアンヂアミド（日本カーバイド工業株式会社製登録商標）が挙げられる。これらの化学物質は、１種類のみでなく複数種添加して使用してもよい。更に生分解性難燃剤と生分解性難燃剤液と混合して使用してもよい。これらの化学物質は、加水分解性の化学物質であり、肥料の主成分として用いられるものである。
【手続補正５】
【補正対象書類名】明細書
【補正対象項目名】０００８
【補正方法】変更
【補正の内容】
【０００８】
本発明の生分解性樹脂織編物で形成したシートは織製した織物でもよく、編製した編物でもよく、両者を併用したものでもよい。
本発明で用いる生分解性樹脂織編物１００重量部に対して生分解性樹脂エマルジョンの固形分０〜２０重量部を配合した生分解性難燃剤液固形分の含浸する重量は５〜５０重量部存在することが必要である。５重量部以下では難燃化の効果は小さい。５０重量部以上では難燃性促進の効果が小さくなり耐摩耗性が悪くなる欠点を生じるので好ましくない。生分解性樹脂織編物を生分解性難燃剤液で含浸し難燃化した生分解性樹脂難燃化織編物、更にこれを製品化した生分解性建設工事用シートは、風合いが柔軟である大きな特徴がある。風合いが柔軟であると工事用シートを折り畳み、運搬、工事現場での展張作業がよく特に好ましい。生分解性樹脂織編物を生分解性難燃剤液で含浸し、７０〜１４０℃で加熱乾燥を行う。加熱炉には温度勾配を取り、入口は低く出口は高くする。１４０℃を超える
と風合いが硬くなるので好ましくない。
【手続補正６】
【補正対象書類名】明細書
【補正対象項目名】００１２
【補正方法】変更
【補正の内容】
【００１２】
本発明でシート状織編物としてマルチフィラメント繊維で製織した織物の密度は経糸１０本〜１３０本／１０ｃｍ、緯糸１０本〜１３０本／１０ｃｍのメッシュ状織編物を使用すると目開きしているので、風をよく通し高層ビル等の工事現場で使用する場合、風圧による支持物への負担を軽減することができ、さらに飛来落下防止効果に優れ、軽くて取扱性がよい利点がある。また、シート状織編物としてマルチフィラメント繊維で製織した織物の密度は経糸３５〜６０本／インチ、緯糸２５〜６０本／インチで平織りしたシート状織編物を使用すると目開きしていないので通気性がないが、風圧を受けるが防塵性、安全性がよく、印刷インキが均一で鮮明に印刷できる。またシートが薄くて強度が強い利点ある。シート状織編物としてスパン糸で製織した織物の密度は経糸４３〜５５本／インチ、緯糸３５〜６０本／インチのスパン糸織物を使用すると、織物と樹脂層との密着強度が強く、はためき等に耐え、樹脂層剥離が置きにくく、厚さが厚い重厚な製品が製造しやすい利点がある。
本発明では生分解性物質、無機物を種類及び量を選び、顔料、染料、紫外線吸収剤、光安定剤、酸化防止剤、可塑剤、安定剤、希釈剤、増粘剤、発泡剤、分散剤、防黴剤 、防藻剤、水酸化アルミニウム、水酸化マグネシウム、酸化チタン等を使用することができる。
本発明の生分解性建設工事用シートは生分解性樹脂と生分解性化学物質で構成されているので、使用後に廃棄する場合に土壌や堆肥中に埋没すると、バクテリア、水分、温度の相乗作用で分解し、農作物、園芸等の肥料として有効に活用できるものである。
【手続補正７】
【補正対象書類名】明細書
【補正対象項目名】００２６
【補正方法】変更
【補正の内容】
【００２６】
【表１】
2004315994.tif 000001
【手続補正８】
【補正対象書類名】明細書
【補正対象項目名】００２７
【補正方法】変更
【補正の内容】
【００２７】
【表２】
2004315994.tif 000002
【手続補正９】
【補正対象書類名】明細書
【補正対象項目名】００２８
【補正方法】変更
【補正の内容】
【００２８】
【表３】
2004315994.tif 000003
【手続補正１０】
【補正対象書類名】明細書
【補正対象項目名】００２９
【補正方法】変更
【補正の内容】
【００２９】
【表４】
2004315994.tif 000004
【手続補正１１】
【補正対象書類名】明細書
【補正対象項目名】００３０
【補正方法】変更
【補正の内容】
【００３０】
諸性能の測定方法
１．燃焼試験
「ＪＩＳ  Ｌ  １０９１」に準じて測定
Ａ−１法（４５度ミクロバーナー法）
Ａ−２法（４５度メッケルバーナー法）
区分    ３    合格
区分    ２，１    不合格
Ｄ法（接炎法）
区分    ２    合格
区分    １    不合格
２．分解性
試料をコンポスターに投入し、８０℃にて１４日間放置し、試験後の各試料
の残存状態を評価した。
分解性：試験後の残渣が
ない：○
ある：×
３．重    量：「ＪＩＳ  Ｌ  １０９６」に準じて測定
４．引張試験：「ＪＩＳ  Ｌ  １０９６」に準じて測定
５．剛軟性：「ＪＩＳ  Ｌ  １０９６」に準じて測定（４５度カンチレバー法）
試験片：幅１．５ｃｍ、長さ２０ｃｍ
柔軟性は、剛軟性の評価による。
非常に柔軟である    ◎  （１０ｃｍ以下）
柔軟である          ○  （１０〜１５ｃｍ）
硬い                △  （１５〜２０ｃｍ）
非常に硬い          ×  （２０ｃｍ以上）
６．耳部の解れ
解れの発生がない    ○
解れの発生がある    ×
７．スコット摩耗法（Ｂ法）：「ＪＩＳ  Ｌ  １０９６」に準じて測定
１（ｋｇｆ）  ×１０００（回）
剥離なし            ◎
剥離がわずかあり    ○
剥離がある          △
剥離が大きい        ×
８．吸水試験後の重量減少
吸水試験：２５（℃）×２４（時間）
乾燥：１００（℃）×４（時間）